그 다음 상이 한 조성물 을 실리콘 중합체 A 1 ( 말 단기 가 디 메틸 비닐 실록 시기 로 차단 되 고 , 점도 가 220 　 mPa . s 인 폴 리디 메틸 실록 산 ) 를 혼합 하 여 제조 하 고 , 생성물 은 중합체 100 중량 부 에 대해 생성물 2 중량 부 의 비율 로 실시 예 1 내지 3 에서 상기 에 기재 되 었 다 . 조성물 은 요구 된 시간 동안 배럴 롤링 장치 에서 균질 화 되 었 다 . 따라서 상기 기재 된 회전 시스템 은 본 제조 를 전개 하 는 , 롤 에 사용 된다 . 연속 하 여 롤 의 회전 속도 는 점차 증가 시켰 다 . 평행 하 게 연무 의 밀도 는 롤 사이 의 접촉 지점 에 근접 해 있 는 , ITS ( France ) 에서 시판 되 는 , 입자 계수기 로서 언급 된 측정 장치 를 설치 하 여 측정 하 였 다 . 연무 밀도 측정 의 결과 는 주어진 측정 속도 에서 공기 의 m 3 당 실리콘 에어로졸 의 mg 으로 표현 되 었 다 .